(57)【要約】  【課題】本発明の目的とするところは、銀を主成分とする銀体に、従来の塗装方法で塗布できて低コストでありながら、銀の色調を保持しつつ長期経過に伴う銀表面の変色を高度に抑制することができる表面処理方法及びその方法による製品を提供することにある。  【解決手段】銀を主成分とする銀体の表面に、ＳＯｘを捕捉する吸着剤として一次粒子径が０．１μｍ以下の酸化亜鉛を含む微粉末を混入してなるクリア・アクリル系樹脂塗料を塗布して好ましくは厚さ０．２〜１０μｍの塗装層を形成してなる。  【選択図】  図１
2006124819.tif 000002
【特許請求の範囲】
【請求項１】
銀を主成分とする銀体に、透明であって、ＳＯｘを捕捉若しくは分解する能力を発現し、銀の色調を殆ど損なうことのない表面処理塗装を施し、長期経過に伴う銀体表面の変色を抑制することを特徴とする銀製品表面の変色抑制方法。
【請求項２】
表面処理が、ＳＯｘを捕捉する吸着剤を添加してなる塗料を塗布するものであることを特徴とする請求項１記載の変色抑制方法。
【請求項３】
吸着剤として、一次粒子径が０．１μｍ以下の粉末を使用したことを特徴とする請求項１又は２記載の変色抑制方法。
【請求項４】
粉末が、少なくとも無機酸化物を含有するものであることを特徴とする請求項１乃至３記載の変色抑制方法。
【請求項５】
無機酸化物が、少なくとも酸化亜鉛を含有するものであることを特徴とする請求項１乃至４記載の変色抑制方法。
【請求項６】
無機酸化物が、少なくとも酸化アルミニウムを含有するものであることを特徴とする請求項１乃至５記載の変色抑制方法。
【請求項７】
無機酸化物が、少なくとも硫化水素を分解する光触媒活性を有するものを含有することを特徴とする請求項１乃至６記載の変色抑制方法。
【請求項８】
光触媒活性を有する無機酸化物が、少なくとも酸化チタンを含有するものであることを特徴とする請求項１乃至７記載の変色抑制方法。
【請求項９】
塗料による塗装層の光透過率が、３０％以上の透明性を有する請求項１乃至８に記載の変色抑制表面処理を施してなることを特徴とする銀製品。
【発明の詳細な説明】
【技術分野】
【０００１】
銀製品の長期経過に伴う表面変色を抑制乃至防止する方法及びその方法による処理を施してなる製品に関する。
【背景技術】
【０００２】
銀は、独特の色調から金とならんで装飾品全般に使用されており、化粧品容器でも高級品にはメッキなどとして使用されている。しかし、銀の欠点は大気中で変色しやすいことで、特に硫黄を含む雰囲気では黒変や褐変することである。その防止方法は、様々なものが知られているが、主として次の３つの方法が挙げられる。
【０００３】
ひとつは、クロメート処理と呼ばれる方法で、クロム酸塩の酸化処理を非処理体の表面に施すというものである。また、フラッシュメッキと呼ばれる方法は、非処理体表面にロジウムやパラジウムなどのような比較的変色し難い物質を用いて０．１μｍ以下の厚さでメッキするというものである。もうひとつの方法は、アクリル樹脂系などの樹脂塗料を非処理体表面に塗装するというものであり、その代表例としては、特開２００２−２５６４５４号公報に開示されている技術を挙げることができる。
【０００４】
銀製品の表面変色の抑制乃至防止は、以上何れかの表面処理方法によってなされることが一般的である。ところが、先述のクロメート処理や樹脂塗装による表面処理を施した銀製品の場合には、長期経過あるいは保存環境によっては銀表面が褐変乃至黒変し、十分な変色防止効果が得られていないというのが実状である。また、フラッシュメッキによる表面処理を施した銀製品の場合には、色調が微妙に変わったりするという問題があった。
【０００５】
【特許文献１】特開２００２−２５６４５４号公報
【発明の開示】
【発明が解決しようとする課題】
【０００６】
本発明の目的とするところは、銀を主成分とする銀体に、従来の塗装方法で塗布できて低コストでありながら、銀の色調を保持しつつ長期経過に伴う銀表面の変色を高度に抑制することができる表面処理方法及びその方法による製品を提供することにある。
【課題を解決するための手段】
【０００７】
銀を主成分とする銀体に、透明乃至半透明であって、ＳＯｘを捕捉乃至分解する能力を発現する銀の色調を殆ど損なうことのない表面処理を施し、銀表面を褐変乃至黒変させるＳＯｘが銀表面に到達することを抑制することによって、長期経過に伴う銀体表面の変色を抑制することを特徴とする銀製品表面の変色抑制方法であって、表面処理が、ＳＯｘを捕捉する吸着剤を添加してなる塗料を塗布するものであることを特徴とする。
【０００８】
また、吸着剤として、一次粒子径が０．１μｍ以下の粉末を使用し、この粉末が、少なくとも無機酸化物を含有するものであって、該無機酸化物が、少なくとも酸化亜鉛又は酸化アルミニウム、あるいは酸化チタンを含有するものであることを特徴とする。特に、酸化チタンの如くの無機酸化物にあっては、硫化水素を分解する光触媒活性を有し、ＳＯｘを捕捉するのみならず分解性に優れ、ＳＯｘが銀体表面に到達することをより高度に抑制する。
【０００９】
また、銀製品に対し、上記構成の塗料による変色抑制表面処理を施し、その塗装層の光透過率が、３０％以上の透明性を有することを特徴とする。
【発明の効果】
【００１０】
本発明によれば、従来の一般的な塗装方法、たとえば、スプレー塗装法、ローラー塗装法、ディッピング法などによって、非処理体に当該発明の表面処理を施すことができ、多様な形状あるいは形態をとり得る非処理体に対し、比較的低コストで施すことが可能であるという効果がある。また、従来の単なる塗装と異なり、非処理体である銀体表面に到達するＳＯｘの量が著しく減少するため、従来にない銀表面の変色抑制効果を得られる。
【発明を実施するための最良の形態】
【００１１】
この発明の好ましい実施の形態を、図を参照しながら以下に詳細に説明する。図１は銀体表面に施される当該発明の銀製品の層構造を示す断面図である。
【００１２】
図１に示すように、当該発明はたとえば、厚さ２５０μｍの電鋳銅プレート(１)の表面に、厚さ１μｍの銅メッキ(２)、厚さ２μｍの光沢ニッケルメッキ(３)の順にメッキを施して、その表面上に対して、０．１μｍ厚の銀メッキ(４)を施してなる銀体(５)の表面に、電解または浸漬によるクロメート処理を１０秒間施し、この処理層(６)の表面上に、ＳＯｘを捕捉する吸着剤として一次粒子径が０．１μｍ以下、より好ましくは０．０７μｍ以下の酸化亜鉛あるいは酸化アルミニウム、若しくは酸化チタンなどの無機酸化物等を含む微粉末を混入してなるクリア・アクリル系樹脂塗料を塗布して好ましくは厚さ０．２〜１０μｍの塗装層(７)を形成してなる。
【００１３】
ただし、銀体(５)は、銀体(５)表面部が銀を主成分とする物質から構成されたものであればよく上記の如くの積層構造体である必要はなく、銀塊または銀メッキ、銀合金の何れであってもよい。また、この例においては銀表面に１０秒間のクロメート処理を施しているが、勿論この工程は必ずしも必要なものではなく、施しても施さなくてもよい。
【００１４】
また、樹脂塗料は、ここでアクリル系樹脂塗料としているが、これに限定されず用途に応じて適宜選択することが可能である。ただし、ある程度の透明性を確保しなければ、銀の色調を損なうので、これを損なわない程度のものを選択する必要がある。
【００１５】
また、ＳＯｘを捕捉するための吸着剤として樹脂塗料に添加される微粉末は、少なくともＳＯｘの吸着特性に優れた酸化亜鉛または酸化アルミニウムなどの無機酸化物の微粉末を含むもの、あるいは吸着、分解する光触媒活性に優れた酸化チタンなどの無機酸化物の微粉末を含むものであることが特に有効であるが、これら無機酸化物の一次粒子径が０．１μｍを超えるものが多く含まれると、可視光を反射若しくは吸収してしまい全体として光透過率が下がってしまうので、一次粒子径を０．１μｍ以下とすることが好ましく、したがって平均粒子径も０．１μｍ以下とすることが望ましい。また酸化亜鉛や酸化アルミニウム、酸化チタンなどの無機酸化物を複合的に添加してもよいことは勿論である。
【００１６】
また、塗装層(７)の厚さが０．２μｍ以下だと混入量が少な過ぎて、銀体(５)表面に到達するＳＯｘの量を抑制する効果が小さ過ぎ、逆に、１０μｍ以上だと塗装層(７)の光透過率が小さくなり過ぎて適度な透明度が確保できなくなるので、塗装層(８)の厚さは上述の如くの範囲に止めることが望ましい。尚、微粉末の添加量は、塗装の厚みを１μｍとした場合、１０〜２０重量％とするのが好ましいが、微粉末の可視光吸収力などにより必ずしもこれに限定されるものではない。又、塗装層の厚みが薄い場合には、適宜添加量を増量させると良い。
【００１７】
当該発明の基本構成は以上のようであるが、上記のように構成される塗料を非処理体に塗布する際には、従来より選択される塗布方法を採ることができる。このように銀表面の変色を抑制する表面処理を施して得られる銀製品の層構造断面を示したのが図２である。
【００１８】
さらに、図１に示すように表面処理済み銀製品の表面に、平均粒子径が１０μｍの酸化珪素粉末を添加したクリア・アクリル系樹脂塗料を厚さ５μｍのマット塗装層(８)となるように塗布してマット調の外観を呈する表面仕上げを施してた銀製品としてもよい。勿論、マット調の表面仕上げをするのに、必ずしも１０μｍの酸化珪素粉末を添加してなるクリア・アクリル系樹脂塗料を厚さ５μｍで塗布する必要はない。
【図面の簡単な説明】
【００１９】
【図１】銀体表面に施される当該発明の銀製品の層構造を示す断面図
【符号の説明】
【００２０】
１  電鋳銅プレート
２  銅メッキ
３  光沢ニッケルメッキ
４  銀メッキ
５  銀体
６  クロメート処理層
７  塗装層
８  マット塗装層
【図１】
2006124819.tif 000003